(57)【要約】【課題】４５０ｍｍあるいはそれより大径の大口径シリコン単結晶の結晶欠陥を、これより小さな径の小口径シリコン単結晶と同等の水準で、しかも低コストかつ短時間にて推定することができる大口径シリコン単結晶の結晶欠陥推定方法を提供する。【解決手段】チョクラルスキー法によりシリコン融液から成長させる４５０ｍｍ径のシリコン単結晶の結晶欠陥を推定する方法であり、４５０ｍｍ径のシリコン単結晶の引き上げ時の熱履歴を、２００ｍｍ径または３００径のシリコン単結晶の引き上げ時の熱履歴により模擬し、この模擬した熱履歴に基づき４５０ｍｍ径のシリコン単結晶のＣＯＰ欠陥を推定する。【選択図】なし【特許請求の範囲】
【請求項１】
チョクラルスキー法によりシリコン融液から成長させる大口径シリコン単結晶の結晶欠陥を推定する方法であって、
前記大口径シリコン単結晶の引き上げ時の熱履歴を、前記大口径シリコン単結晶より小さな径の小口径シリコン単結晶の引き上げ時の熱履歴により模擬し、この模擬した熱履歴に基づき前記大口径シリコン単結晶の結晶欠陥を推定することを特徴とする大口径シリコン単結晶の結晶欠陥推定方法。
【請求項２】
前記結晶欠陥は、Ｇｒｏｗｎ−ｉｎ欠陥であることを特徴とする請求項１記載の大口径シリコン単結晶の結晶欠陥推定方法。
【請求項３】
前記Ｇｒｏｗｎ−ｉｎ欠陥は、ＣＯＰ欠陥であることを特徴とする請求項２記載の大口径シリコン単結晶の結晶欠陥推定方法。
【請求項４】
前記小口径シリコン単結晶の引き上げ時の熱履歴として、成長した前記小口径シリコン単結晶を冷却させるときの結晶欠陥形成温度領域と、この結晶欠陥形成温度領域の滞在時間とを含むことを特徴とする請求項１ないし３のいずれか１項記載の大口径シリコン単結晶の結晶欠陥推定方法。
【発明の詳細な説明】
【技術分野】
【０００１】
本発明は、半導体デバイスに用いられるシリコンウェーハを製造する際に用いて好適な大口径シリコン単結晶の結晶欠陥推定方法に関し、更に詳しくは、４５０ｍｍあるいはそれより大径の大口径シリコン単結晶の結晶欠陥を、これより小さな径のシリコン単結晶を用いて、低コストかつ短時間にて推定することができる技術に関するものである。
【背景技術】
【０００２】
現在、半導体デバイスの半導体基板に用いられるシリコンウェーハは、２００ｍｍや３００ｍｍの径のシリコンウェーハが主流であり、これらのシリコンウェーハは、坩堝に収容された多結晶シリコン原料をヒーターで加熱してシリコン融液とし、このシリコン融液に種結晶を接触させ、この種結晶を回転させながら引き上げる、いわゆるチョクラルスキー法（以下、ＣＺ法と略記する。）によりシリコン単結晶を生成し、このシリコン単結晶をワイヤソー等を用いて切断し、その後、少なくとも一主面を鏡面研磨することにより作製される（例えば、特許文献１、２等参照）。
【０００３】
ところで、半導体デバイスの製造工程においては、面積がより広いシリコンウェーハを用いることで生産性の向上が期待できることから、２００ｍｍや３００ｍｍの径の小口径シリコンウェーハに替わって、４５０ｍｍ、あるいはそれ以上の径の大口径シリコンウェーハが検討され、それに伴いシリコン単結晶の引き上げにおいても、４５０ｍｍ、あるいはそれ以上の径の大口径シリコン単結晶の引き上げが検討されている。
この大口径シリコン単結晶で問題になるのが結晶欠陥である。
シリコン単結晶の結晶欠陥としては、その冷却過程で発生するＧｒｏｗｎ−ｉｎ欠陥があり、このＧｒｏｗｎ−ｉｎ欠陥としては、１１００℃〜１０５０℃にて発生するＣＯＰ（Crystal Originated Particle）欠陥（空孔型欠陥）、１０５０℃〜９００℃にて発生するＯＳＦ（Oxidation induced Stacking Fault）欠陥、９００℃〜６００℃にて発生するＢＭＤ（Bulk Micro Defect）欠陥がある。
【０００４】
このＧｒｏｗｎ−ｉｎ欠陥は、シリコン単結晶を成長させるときの引上げ速度Ｖ（ｍｍ／ｍｉｎ）と固液界面近傍の引上げ軸方向の結晶温度勾配Ｇ（℃／ｍｍ）との比であるＶ／Ｇ（ｍｍ２／℃・ｍｉｎ）値により、固液界面から導入される空孔量と格子間Ｓｉ量が決定されると考えられており、このＶ／Ｇ値は、引上げ速度に従う空孔の移流と温度勾配に従う格子間Ｓｉの拡散とのバランスを示している。
このＶ／Ｇ値は、それが適切な範囲内であれば、固液界面から導入された空孔と格子間Ｓｉとは、引き上げ後のシリコン単結晶の温度が高いうちに結合して消滅する。
【０００５】
しかし、Ｖ／Ｇ値が適切な範囲より大きい場合、引上速度に従う空孔の移流が温度勾配に従う格子間Ｓｉの拡散を上回り、空孔濃度が高くなる。そして、シリコン単結晶の引き上げの進行に伴う温度低下により空孔過飽和となると、引き上げ後のシリコン単結晶にＣＯＰ欠陥が検出されるようになる。一方、Ｖ／Ｇ値が適切な範囲より小さい場合、引上げ速度に従う空孔の移流が温度勾配に従う格子間Ｓｉの拡散を下回り、格子間Ｓｉ濃度が高くなる。そして、シリコン単結晶の引き上げの進行に伴う温度低下により格子間Ｓｉ過飽和となり、引き上げ後のシリコン単結晶に格子間欠陥が検出されるようになる。
【０００６】
このＧｒｏｗｎ−ｉｎ欠陥の中でもＣＯＰ欠陥は、シリコンウェーハの初期の酸化膜耐圧特性（ＧＯＰ）の劣化因子であるために、シリコン単結晶のＣＯＰ欠陥密度を低くすることが求められている。
一般に、引き上げ後のシリコン単結晶にＣＯＰ欠陥が検出されるＶ／Ｇ値は０．２（ｍｍ２／℃・ｍｉｎ）以上とされ、十分な酸化膜耐圧特性が得られるＣＯＰ欠陥密度の低いシリコン単結晶を得るためには、Ｖ／Ｇ値の適切な範囲は０．２〜０．４（ｍｍ２／℃・ｍｉｎ）とされている。
【先行技術文献】
【特許文献】
【０００７】
【特許文献１】特開２００３−１６０３６３号公報
【特許文献２】特開平８−２６１８３１号公報
【発明の概要】
【発明が解決しようとする課題】
【０００８】
しかしながら、４５０ｍｍ、あるいはそれ以上の径の大口径シリコン単結晶の引き上げについては、時間及び製造コストの点で次のような様々な問題点があった。
大口径シリコン単結晶は、小口径シリコン単結晶と比較して、単結晶を引き上げるだけでも２〜３週間の時間が必要であり、製造に要する時間が大幅に増加するという問題点があった。また、この大口径シリコン単結晶は、小口径シリコン単結晶より大型の引上げ装置が必要になり、この引上げ装置を稼働させるための電力量も増加するために、製造コストが高くなるという問題点があった。
【０００９】
したがって、大口径シリコン単結晶を量産化する場合、この量産化に向けた品質改善のための各種試験や各種検査を頻繁に行う必要があるが、大口径シリコン単結晶の引き上げに多くの時間とコストが掛かるために、これらの各種試験や各種検査を頻繁に行うことは困難である。
さらに、面検器等の検査装置についても、大口径シリコン単結晶に対応することのできる検査装置が無く、この大口径シリコン単結晶の結晶構造や結晶欠陥については、小口径シリコン単結晶と同等の水準で検査することができないという問題点があった。
【００１０】
本発明は、上記の課題を解決するためになされたものであって、４５０ｍｍあるいはそれより大径の大口径シリコン単結晶の結晶欠陥を、これより小さな径の小口径シリコン単結晶と同等の水準で、しかも低コストかつ短時間にて推定することができる大口径シリコン単結晶の結晶欠陥推定方法を提供することを目的とする。
【課題を解決するための手段】
【００１１】
本発明の請求項１に係る大口径シリコン単結晶の結晶欠陥推定方法は、チョクラルスキー法によりシリコン融液から成長させる大口径シリコン単結晶の結晶欠陥を推定する方法であって、前記大口径シリコン単結晶の引き上げ時の熱履歴を、前記大口径シリコン単結晶より小さな径の小口径シリコン単結晶の引き上げ時の熱履歴により模擬し、この模擬した熱履歴に基づき前記大口径シリコン単結晶の結晶欠陥を推定することを特徴とする。
【００１２】
本発明の請求項２に係る大口径シリコン単結晶の結晶欠陥推定方法は、請求項１記載の大口径シリコン単結晶の結晶欠陥推定方法において、前記結晶欠陥は、Ｇｒｏｗｎ−ｉｎ欠陥であることを特徴とする。
【００１３】
本発明の請求項３に係る大口径シリコン単結晶の結晶欠陥推定方法は、請求項２記載の大口径シリコン単結晶の結晶欠陥推定方法において、前記Ｇｒｏｗｎ−ｉｎ欠陥は、ＣＯＰ欠陥であることを特徴とする。
【００１４】
本発明の請求項４に係る大口径シリコン単結晶の結晶欠陥推定方法は、請求項１ないし３のいずれか１項記載の大口径シリコン単結晶の結晶欠陥推定方法において、前記小口径シリコン単結晶の引き上げ時の熱履歴として、成長した前記小口径シリコン単結晶を冷却させるときの結晶欠陥形成温度領域と、この結晶欠陥形成温度領域の滞在時間とを含むことを特徴とする。
【発明の効果】
【００１５】
本発明の請求項１に係る大口径シリコン単結晶の結晶欠陥推定方法によれば、前記大口径シリコン単結晶の引き上げ時の熱履歴を、前記大口径シリコン単結晶より小さな径の小口径シリコン単結晶の引き上げ時の熱履歴により模擬し、この模擬した熱履歴に基づき前記大口径シリコン単結晶の結晶欠陥を推定するので、小口径シリコン単結晶の結晶欠陥と同じ時間及びコストにて、大口径シリコン単結晶の結晶欠陥を推定することができる。したがって、大口径シリコン単結晶を量産化する場合においても、この量産化に向けた品質改善のための各種試験や各種検査を小口径シリコン単結晶の場合と同じ時間及びコストにて行うことができる。
【００１６】
本発明の請求項２に係る大口径シリコン単結晶の結晶欠陥推定方法によれば、結晶欠陥をＧｒｏｗｎ−ｉｎ欠陥としたので、半導体デバイスの製造工程にて特性のばらつき及び歩留まりに大きな影響を及ぼす大口径シリコン単結晶のＧｒｏｗｎ−ｉｎ欠陥を、小口径シリコン単結晶のＧｒｏｗｎ−ｉｎ欠陥と同じ時間及びコストにて推定することができる。
【００１７】
本発明の請求項３に係る大口径シリコン単結晶の結晶欠陥推定方法によれば、Ｇｒｏｗｎ−ｉｎ欠陥をＣＯＰ欠陥としたので、半導体デバイスの製造工程にてシリコンウェーハの初期の酸化膜耐圧特性（ＧＯＰ）に大きな影響を及ぼす大口径シリコン単結晶のＣＯＰ欠陥を、小口径シリコン単結晶のＣＯＰ欠陥と同じ時間及びコストにて推定することができる。
【００１８】
本発明の請求項４に係る大口径シリコン単結晶の結晶欠陥推定方法によれば、小口径シリコン単結晶の引き上げ時の熱履歴として、成長した前記小口径シリコン単結晶を冷却させるときの結晶欠陥形成温度領域と、この結晶欠陥形成温度領域の滞在時間を含むこととしたので、大口径シリコン単結晶の結晶欠陥、特にＣＯＰ欠陥をより正確に推定することができ、小口径シリコン単結晶の結晶欠陥、特にＣＯＰ欠陥と同じ時間及びコストにて、大口径シリコン単結晶の結晶欠陥、特にＣＯＰ欠陥をより正確に推定することができる。したがって、大口径シリコン単結晶を量産化する場合においても、この量産化に向けた品質改善のための各種試験や各種検査を小口径シリコン単結晶の場合と同じ時間及びコストにて、より正確に行うことができる。
【図面の簡単な説明】
【００１９】
【図１】シリコン単結晶の引上げ速度を徐々に低下させながら成長させたシリコン単結晶の欠陥分布を示す部分縦断面図である。
【図２】図１のＡ−Ａ線に沿う横断面図である。
【図３】シリコン単結晶引き上げ時の熱履歴をシミュレーションした結果を示す図である。
【図４】シリコン単結晶引き上げ時の凝固後の熱履歴をシミュレーションした結果を示す図である。
【図５】図４の各熱履歴に対応したＣＯＰ欠陥の大きさを示す図である。
【発明を実施するための形態】
【００２０】
本発明の大口径シリコン単結晶の結晶欠陥推定方法を実施するための形態について説明する。
なお、この形態は、発明の趣旨をより良く理解させるために具体的に説明するものであり、特に指定のない限り、本発明を限定するものではない。
【００２１】
本実施形態の大口径シリコン単結晶の結晶欠陥推定方法は、チョクラルスキー（ＣＺ）法によりシリコン融液から成長させる大口径シリコン単結晶の結晶欠陥を推定する方法であり、前記大口径シリコン単結晶の引き上げ時の熱履歴を、前記大口径シリコン単結晶より小さな径の小口径シリコン単結晶の引き上げ時の熱履歴により模擬し、この模擬した熱履歴に基づき前記大口径シリコン単結晶の結晶欠陥を推定する方法である。
【００２２】
ここで、大口径シリコン単結晶とは、４５０ｍｍあるいはそれより大径のシリコン単結晶のことであり、一方、小口径シリコン単結晶とは、現在、汎用されている２００ｍｍまたは３００ｍｍの径のシリコン単結晶のことである。
【００２３】
また、シリコン単結晶の結晶欠陥としては、その冷却過程で発生するＧｒｏｗｎ−ｉｎ欠陥が挙げられ、このＧｒｏｗｎ−ｉｎ欠陥としては、１１００℃〜１０５０℃にて発生するＣＯＰ（Crystal Originated Particle）欠陥（空孔型欠陥）、１０５０℃〜９００℃にて発生するＯＳＦ（Oxidation induced Stacking Fault）欠陥、９００℃〜６００℃にて発生するＢＭＤ（Bulk Micro Defect）欠陥が挙げられる。
中でも、半導体デバイスの製造工程にてシリコンウェーハの初期の酸化膜耐圧特性（ＧＯＰ）に大きな影響を及ぼすＣＯＰ欠陥が重要である。
【００２４】
図１は、引上げ速度を徐々に低下させながら成長させたシリコン単結晶の欠陥分布を示す部分縦断面図、図２は図１のＡ−Ａ線に沿う横断面図である。
一般に、シリコン単結晶には、半導体デバイス製造工程にて問題となる様々な種類のＧｒｏｗｎ−ｉｎ欠陥が生じる。
代表的なＧｒｏｗｎ−ｉｎ欠陥は、格子間シリコン優勢領域である転位クラスター発生領域に発生する転位クラスター、及び空孔優勢領域である赤外線散乱体欠陥発生領域に発生するＣＯＰ欠陥またはボイドの二つであり、これらの領域の間はリング状ＯＳＦ発生領域となる。
【００２５】
すなわち、シリコン単結晶の径方向の中間位置に、リング状ＯＳＦ発生領域があり、このリング状ＯＳＦ発生領域の内側には、無欠陥領域、ＣＯＰまたはボイドを発生させる赤外線散乱体欠陥発生領域が順次形成されている。
一方、リング状ＯＳＦ発生領域の外側には、酸素析出促進領域、酸素析出抑制領域（Ｐｉ領域）、転位クラスター発生領域が順次形成されている。この酸素析出促進領域は、空孔型のＧｒｏｗｎ−ｉｎ欠陥フリー領域（ＰＶ領域）であり、酸素析出抑制領域は、格子間シリコン型のＧｒｏｗｎ−ｉｎ欠陥フリー領域（ＰＩ領域）である。
【００２６】
このような欠陥分布は、次の二つの因子によって制御される。すなわち、一つは結晶引上げ速度であり、他の一つは凝固直後の結晶内温度分布である。
例えば、引上げ速度が速い段階では、リング状ＯＳＦ発生領域は結晶外周部に位置している。したがって、高速引上げ条件にて成長させたシリコン単結晶から得られたシリコンウェーハは、シリコン単結晶の径方向のぼぼ全域にＣＯＰ欠陥が発生する。そこで、結晶引上げ速度を徐々に低下させると、この引上げ速度の低下に伴ってリング状ＯＳＦ発生領域がシリコン単結晶の中心部へ向かって徐々に移動し、最終的には、シリコン単結晶の中心部で消滅する。これにより、低速引上げ条件にて成長させたシリコン単結晶から得られたシリコンウェーハは、シリコン単結晶の径方向のぼぼ全域が転位クラスター発生領域となる。
【００２７】
次に、本実施形態の大口径シリコン単結晶の結晶欠陥推定方法について、詳細に説明する。
まず、大口径シリコン単結晶の引き上げ時の熱履歴を、小口径シリコン単結晶の引き上げ時の熱履歴により模擬する。
図３は、シリコン単結晶引き上げ時の熱履歴をシミュレーションした結果を示す図であり、図中、Ａは４５０ｍｍ径のシリコン単結晶における固液界面からの距離（ｍｍ）と結晶温度（℃）との関係を、Ｂは３００ｍｍ径のシリコン単結晶における固液界面からの距離（ｍｍ）と結晶温度（℃）との関係を、Ｃは２００ｍｍ径のシリコン単結晶における固液界面からの距離（ｍｍ）と結晶温度（℃）との関係を、それぞれ示している。
【００２８】
図３によれば、４５０ｍｍ径のシリコン単結晶と、３００ｍｍまたは２００ｍｍ径のシリコン単結晶とでは、シリコン単結晶の冷却速度が大きく異なることが分かる。
シリコン単結晶では、Ｇｒｏｗｎ−ｉｎ欠陥が形成される温度領域は決まっており、例えば、ＣＯＰ欠陥が形成される温度領域は１１００℃〜１０５０℃、ＯＳＦ欠陥が形成される温度領域は１０５０℃〜９００℃、ＢＭＤ欠陥が形成される温度領域は９００℃〜６００℃である。したがって、これらの温度領域における滞在時間を制御することにより、シリコン単結晶内にＣＯＰ欠陥、ＯＳＦ欠陥及びＢＭＤ欠陥のうちいずれか１種または２種以上を所望の濃度にて形成することができる。
【００２９】
このように、大口径シリコン単結晶と小口径シリコン単結晶とでは、熱量が異なるために、冷却速度が大きく異なり、したがって熱履歴が大きく異なる。そこで、大口径シリコン単結晶の冷却速度と、小口径シリコン単結晶の冷却速度とが一致するように、大口径シリコン単結晶の冷却領域であるホットゾーン形状と、小口径シリコン単結晶の冷却領域であるホットゾーン形状とを、それぞれ変更することにより、大口径シリコン単結晶の熱履歴と、小口径シリコン単結晶の熱履歴とを一致させる。
【００３０】
例えば、大口径シリコン単結晶を引き上げる場合、徐冷にて引き上げを行っているので、ホットゾーンに水冷体を導入することで、単結晶の冷却速度を促進することができる。さらに、単結晶の引き上げ速度を促進することでも、単結晶の冷却速度を促進することができる。したがって、これら双方を組み合わせることにより、単結晶の冷却速度を任意に制御することが可能である。
以上により、大口径シリコン単結晶の引き上げ時の熱履歴を、小口径シリコン単結晶の引き上げ時の熱履歴により模擬することができる。
【００３１】
次いで、この模擬した熱履歴に基づき、大口径シリコン単結晶の結晶欠陥、例えば、ＣＯＰ欠陥等のＧｒｏｗｎ−ｉｎ欠陥を推定する。
【００３２】
図４は、シリコン単結晶引き上げ時の凝固後の熱履歴、すなわち冷却時間（分）と結晶温度（℃）との関係をシミュレーションした結果を示す図、図５は、図４の各熱履歴に対応したＣＯＰ欠陥の大きさを示す図であり、図中、Ｄは４５０ｍｍ径のシリコン単結晶における凝固後の冷却時間（分）と結晶温度（℃）との関係を、Ｅは４５０ｍｍ径のシリコン単結晶におけるＤと異なる熱履歴の凝固後の冷却時間（分）と結晶温度（℃）との関係を、Ｆは３００ｍｍ径のシリコン単結晶における凝固後の冷却時間（分）と結晶温度（℃）との関係を、Ｇは３００ｍｍ径のシリコン単結晶におけるＦと異なる熱履歴の凝固後の冷却時間（分）と結晶温度（℃）との関係を、Ｈは２００ｍｍ径のシリコン単結晶における凝固後の冷却時間（分）と結晶温度（℃）との関係を、Ｊは４５０ｍｍ径のシリコン単結晶におけるＤ及びＥと異なる熱履歴の凝固後の冷却時間（分）と結晶温度（℃）との関係を、それぞれ示している。
【００３３】
なお、上記のＪでは、ホットゾーンに水冷体を導入して、このホットゾーンの引き上げ軸方向の温度勾配を高めることで、単結晶の冷却速度を促進し、さらに、単結晶の引き上げ速度を０．６５ｍｍ／分以上に設定することで、シリコン単結晶内にＣＯＰ欠陥が形成される結晶欠陥形成温度領域（１１００℃〜１０５０℃）の滞在時間を３０分以下としている。
【００３４】
図４及び図５では、単結晶の引き上げ条件やホットゾーン形状によりシリコン単結晶の熱履歴が異なるので、単結晶の温度勾配、及び結晶欠陥形成温度領域に単結晶が滞在する滞在時間も異なっている。
図４及び図５によれば、シリコン単結晶内にＣＯＰ欠陥が形成される結晶欠陥形成温度領域は１１００℃〜１０５０℃であるから、この結晶欠陥形成温度領域の滞在時間が長くなればなる程、ＣＯＰ欠陥が大きくなることが分かる。
また、この滞在時間がある一定時間を超えた場合、ＣＯＰ欠陥の成長が飽和し、ＣＯＰ欠陥の大きさが一定となることが分かる。
【００３５】
以上により、４５０ｍｍ径のシリコン単結晶を引き上げる場合に、シリコン単結晶内にＣＯＰ欠陥が形成される結晶欠陥形成温度領域（１１００℃〜１０５０℃）の滞在時間が３０分以下となる熱履歴であれば、シリコン単結晶内に形成されるＣＯＰ欠陥を小さくすることができる。その結果、２００ｍｍ径または３００ｍｍ径のシリコン単結晶を用いて４５０ｍｍ径のシリコン単結晶の熱履歴を模擬することにより、４５０ｍｍ径のシリコン単結晶の結晶欠陥、例えば、ＣＯＰ欠陥等のＧｒｏｗｎ−ｉｎ欠陥を推定することができる。
【００３６】
本実施形態の大口径シリコン単結晶の結晶欠陥推定方法によれば、４５０ｍｍ径のシリコン単結晶の引き上げ時の熱履歴を、２００ｍｍ径または３００ｍｍ径のシリコン単結晶の引き上げ時の熱履歴により模擬し、この模擬した熱履歴により４５０ｍｍ径のシリコン単結晶のＣＯＰ欠陥等のＧｒｏｗｎ−ｉｎ欠陥を推定するので、２００ｍｍ径または３００ｍｍ径という汎用のシリコン単結晶の結晶欠陥と同じ時間及びコストにて、４５０ｍｍ径のシリコン単結晶のＣＯＰ欠陥等のＧｒｏｗｎ−ｉｎ欠陥を推定することができる。したがって、４５０ｍｍ径のシリコン単結晶を量産化する場合においても、この量産化に向けた品質改善のための各種試験や各種検査を２００ｍｍ径または３００ｍｍ径という汎用のシリコン単結晶の場合と同じ時間及びコストにて、より正確に行うことができる。
【図１】
2011001236.tif 000002
【図２】
2011001236.tif 000003
【図３】
2011001236.tif 000004
【図４】
2011001236.tif 000005
【図５】
2011001236.tif 000006